(57)【要約】【課題】  金型構造を複雑にすることなく、脱磁工程と着磁工程の２つの工程を必要としない、バリの削り屑がマグネットローラ本体部に付着しないような、バリ部除去・後加工方法を提供すること【解決手段】  密閉型ボックス内で切削刃物を回転させバリ部を削り、さらに、該密閉型ボックスに設けられた削り屑吸引口から該バリ部削り屑を吸引除去することを特徴とする、バリ部除去・後加工方法によって、解決する。密閉型ボックス内の空気を乱気流とし、その中でバリを削り、吸引除去することにより、削り屑が樹脂磁石成形品に付着することなく、削り屑を除去できる。【選択図】    図２
2006297850.tif 000002
【特許請求の範囲】
【請求項１】
樹脂磁石成形品の射出成形後残存するバリ部を除去する、樹脂磁石成形品のバリ取りにおいて、
密閉型ボックス内で切削刃物を回転させバリ部を削り、さらに、
該密閉型ボックスに設けられた削り屑吸引口から該バリ部削り屑を吸引除去することを特徴とする、樹脂磁石成形品加工方法。
【請求項２】
樹脂磁石成形品の円柱状側面と、
前記密閉型ボックス壁に設けられた該樹脂磁石成形品の中心軸と同心円状に配置された円柱状の壁穴の円柱状表面との最短距離（隙間Ａ）が０．５ｍｍ〜２．５ｍｍであって、
かつ、
切削刃物回転用軸の円柱状側面と、
前記密閉型ボックス壁に設けられ・該切削刃物取付ジグ回転軸と同心円状に配置された・円柱状の壁穴の円柱状表面との最短距離（隙間Ｂ）が０．５ｍｍ〜２．５ｍｍ、
である密閉型ボックスを使用することを特徴とする、請求項１に記載の樹脂磁石成形品加工方法。
【請求項３】
前記密閉型ボックスに設けられた削り屑吸引口から前記バリ部削り屑を吸引除去する際に、
前記隙間Ａ部分に該当する壁穴のボックス内側の壁穴断面積を擂鉢状に増大する構造とすることを特徴とする密閉型ボックスを使用することを特徴とする、請求項１〜２のいずれかに記載の樹脂磁石成型品加工方法。
【請求項４】
前記隙間Ａと隙間Ｂを通じて密閉型ボックス内に流入してくる空気を高速気流とし、流入してきた空気が拡散かつ乱気流とされることを特徴とする、請求項１〜３のいずれかに記載の樹脂磁石成型品加工方法。
【請求項５】
切削刃物の回転数をＣ（ｒｐｍ）、前記隙間ＡをＤ（ｍｍ）、前記隙間ＢをＥ（ｍｍ）、隙間Ａを通る空気の流速をＶａ（ｍ／ｓｅｃ）、隙間Ｂを通る空気の流速をＶｂ（ｍ／ｓｅｃ）、密閉型ボックス内の真空度をＦ（ｍｍＡｑ（ｍｍ水柱））、風量をＧ（ｍ3／ｍｉｎ）とした場合、
Ｃ（ｒｐｍ）＝１００ｒｐｍ〜５００ｒｐｍ、
Ｄ（ｍｍ）＝０．５ｍｍ〜２．５ｍｍ、
Ｅ（ｍｍ）＝０．５ｍｍ〜２．５ｍｍ、
Ｖａ（ｍ／ｓｅｃ）＝２００ｍ／ｓｅｃ〜５００ｍ／ｓｅｃ、
Ｖｂ（ｍ／ｓｅｃ）＝２００ｍ／ｓｅｃ〜５００ｍ／ｓｅｃ、
Ｆ（ｍｍＡｑ）＝６００ｍｍＡｑ〜１５００ｍｍＡｑ、
Ｇ（ｍ3／ｍｉｎ）＝１．０ｍ3／ｍｉｎ〜２．５ｍ3／ｍｉｎ、
とすることを特徴とする、請求項２〜４のいずれかに記載の樹脂磁石成形品加工方法。
【発明の詳細な説明】
【技術分野】
【０００１】
この発明は、樹脂磁石成形品の後加工に関するものである。
【背景技術】
【０００２】
ポリアミド樹脂と８２重量％以上の磁性フェライト粉末を含む混合物を溶融粘度３０ポアズから１０００ポアズの間で射出成形機のノズルから射出することにより、高磁束密度かつ軸方向における表面磁束密度変動を４．５Ｇ／ｍｍ以下に抑えられるというものがある（特許文献１）。
【０００３】
複数の突き出しピンを３段階に駆動制御することによって、スライド型の移動時にはスライド型に突出しピンに当接することなく前進位置から退避位置に操作することが可能となり、従来のようにスライド型に突出しピンを回避するための切り欠きを形成することが不要となる。その結果、マグネットローラの端部に長手方向のバリが発生することが回避できる（特許文献２）というものがある。
【特許文献１】特開昭６３−６１２７４号公報
【特許文献２】特開平１１−７７７８３号公報
【発明の開示】
【発明が解決しようとする課題】
【０００４】
しかしながら、特許文献１では、明細書中には明記されていないが、当該製法で射出成形する場合、ガス抜け等のクリアランスが必要となり、マグネットローラ本体部の端部から長手方向にバリが発生し、金型摩耗に比例して、該バリが大きくなり、成形後のバリ処理（削り）工程が必要となる。この場合、着磁したままではバリの削り屑がマグネットローラ本体部に付着し、それを除去する作業が必要となり、また、脱磁してバリ処理を行う場合は、バリ処理後着磁するという工程が必要となり、コストアップとなる場合がある。
【０００５】
また、特許文献２は、金型構造を工夫することで端部から長手方向にバリが発生することを回避しているが、金型構造が複雑になり、金型のメンテナンスが難しくなったり、コストアップになる場合がある。
【０００６】
以上のように、金型構造を複雑にすることなく、脱磁工程と着磁工程の２つの工程を必要としない、バリの削り屑がマグネットローラ本体部に付着しないような、バリ部除去・後加工方法を提供することが、課題となっている。
【課題を解決するための手段】
【０００７】
本発明は、下記の構成とすることで、上記課題を解決する。
【０００８】
（１）本発明の第１は、
樹脂磁石成形品の射出成形後残存するバリ部を除去する、樹脂磁石成形品のバリ取りにおいて、
密閉型ボックス内で切削刃物を回転させバリ部を削り、さらに、
該密閉型ボックスに設けられた削り屑吸引口から該バリ部削り屑を吸引除去することを特徴とする、樹脂磁石成形品加工方法、
である。
【０００９】
（２）本発明の第２は、
樹脂磁石成形品の円柱状側面と、
前記密閉型ボックス壁に設けられた該樹脂磁石成形品の中心軸と同心円状に配置された円柱状の壁穴の円柱状表面との最短距離（隙間Ａ）が０．５ｍｍ〜２．５ｍｍであって、
かつ、
切削刃物回転用軸の円柱状側面と、
前記密閉型ボックス壁に設けられ・該切削刃物取付ジグ回転軸と同心円状に配置された・円柱状の壁穴の円柱状表面との最短距離（隙間Ｂ）が０．５ｍｍ〜２．５ｍｍ、
である密閉型ボックスを使用することを特徴とする、（１）に記載の樹脂磁石成形品加工方法、
である。
【００１０】
（３）本発明の第３は、
前記密閉型ボックスに設けられた削り屑吸引口から前記バリ部削り屑を吸引除去する際に、
前記隙間Ａ部分に該当する壁穴のボックス内側の壁穴断面積を擂鉢状に増大する構造とすることを特徴とする密閉型ボックスを使用することを特徴とする、（１）〜（２）のいずれかに記載の樹脂磁石成型品加工方法、
である。
【００１１】
（４）本発明の第４は、
前記隙間Ａと隙間Ｂを通じて密閉型ボックス内に流入してくる空気を高速気流とし、流入してきた空気が拡散かつ乱気流とされることを特徴とする、（１）〜（３）のいずれかに記載の樹脂磁石成型品加工方法、
である。
【００１２】
（５）本発明の第５は、
切削刃物の回転数をＣ（ｒｐｍ）、前記隙間ＡをＤ（ｍｍ）、前記隙間ＢをＥ（ｍｍ）、隙間Ａを通る空気の流速をＶａ（ｍ／ｓｅｃ）、隙間Ｂを通る空気の流速をＶｂ（ｍ／ｓｅｃ）、密閉型ボックス内の真空度をＦ（ｍｍＡｑ（ｍｍ水柱））、風量をＧ（ｍ3／ｍｉｎ）とした場合、
Ｃ（ｒｐｍ）＝１００ｒｐｍ〜５００ｒｐｍ、
Ｄ（ｍｍ）＝０．５ｍｍ〜２．５ｍｍ、
Ｅ（ｍｍ）＝０．５ｍｍ〜２．５ｍｍ、
Ｖａ（ｍ／ｓｅｃ）＝２００ｍ／ｓｅｃ〜５００ｍ／ｓｅｃ、
Ｖｂ（ｍ／ｓｅｃ）＝２００ｍ／ｓｅｃ〜５００ｍ／ｓｅｃ、
Ｆ（ｍｍＡｑ）＝６００ｍｍＡｑ〜１５００ｍｍＡｑ、
Ｇ（ｍ3／ｍｉｎ）＝１．０ｍ3／ｍｉｎ〜２．５ｍ3／ｍｉｎ、
とすることを特徴とする、（２）〜（４）のいずれかに記載の樹脂磁石成形品加工方法、
である。
【発明の効果】
【００１３】
本発明の第１により、樹脂磁石成形品を脱磁することなく、バリの除去が可能となり、脱磁工数が減り、安価な樹脂磁石成形品が得られる。
【００１４】
本発明の第２により、樹脂磁石成形品を脱磁することなく、バリの除去が可能となり、脱磁工数が減り、安価な樹脂磁石成形品が得られる。
【００１５】
本発明の第３により、樹脂磁石成形品を脱磁することなく、バリの除去が可能となり、脱磁工数が減り、安価な樹脂磁石成形品が得られる。
【００１６】
本発明の第４により、樹脂磁石成形品を脱磁することなく、バリの除去が可能となり、また、密閉型ボックス内の乱気流により、樹脂磁石成形品に付着しているバリ削り屑が除去でき、脱磁工程、バリ削り屑除去工数が減り、成形工程と検査工程とのラインが一元化でき、安価な樹脂磁石成形品が得られる。
【００１７】
本発明の第５により、樹脂磁石成形品を脱磁することなく、バリの除去が可能となり、また、密閉型ボックス内の乱気流により、樹脂磁石成形品に付着しているバリ削り屑の除去が更に完全になり、脱磁工数、バリ削り屑除去工数が減り、成形工程と検査工程とのラインが一元化でき、安価な樹脂磁石成形品が得られる。
【発明を実施するための最良の形態】
【００１８】
本発明の第１は、
樹脂磁石成形品の射出成形後残存するバリ部を除去する、樹脂磁石成形品のバリ取りにおいて、
密閉型ボックス内で切削刃物を回転させバリ部を削り、さらに、
該密閉型ボックスに設けられた削り屑吸引口から該バリ部削り屑を吸引除去することを特徴とする、樹脂磁石成形品加工方法
、
である。
【００１９】
本発明では、例えば図１のような射出成形装置により、樹脂磁石組成物の磁性粒子を配向着磁しながら、軸部と本体部も同一材料（上記樹脂磁石組成物）にて一体成形し、マグネットローラを得る。
【００２０】
その後、得られたマグネットローラを図２のようなバリ取り装置に挿入し、図２の１１ような刃物（例えば切削チップ）でバリを処理し、該処理により発生した削り屑を吸引し、該バリ取り装置から排出する。
【００２１】
本発明の第２で説明するように、ここで、該バリ取り装置において、
樹脂磁石成形品の円柱状側面と、
前記密閉型ボックス壁に設けられた該樹脂磁石成形品の中心軸と同心円状に配置された円柱状の壁穴の円柱状表面との最短距離（隙間Ａ）が０．５ｍｍ〜２．５ｍｍであって、
かつ、
切削刃物回転用軸の円柱状側面と、
前記密閉型ボックス壁に設けられ・該切削刃物取付ジグ回転軸と同心円状に配置された・円柱状の壁穴の円柱状表面との最短距離（隙間Ｂ）が０．５ｍｍ〜２．５ｍｍ、
である密閉型ボックスを使用する
ことを特徴とする。
【００２２】
隙間Ａは、上述のとおりであるが、密閉型ボックス壁に空けた穴と挿入したマグネットローラ本体部（略円柱）との最短距離である。
【００２３】
上記により、バリ取り時に発生した削り屑を吸引し、該密閉型ボックス外へ排出することができる。
【００２４】
隙間ＡおよびＢが０．５ｍｍ未満の場合は、流入する空気は高速気流となるが、流入する空気の量が少なすぎ、結果的にバリ削り屑が処理しきれず、また、隙間ＡおよびＢが２．５ｍｍ超える場合は、流入する空気の量は多いが、高速気流とならないため結果的にバリ削り屑が処理しきれない。
【００２５】
ここで、上記マグネットローラ材料は、
磁性粉として異方性フェライト磁性粉を５０重量％〜９５重量％と、
磁性粉の表面処理剤としてシラン系やチタネート系等のカップリング剤、
樹脂分としてポリアミド樹脂、
流動性を良好にするポリスチレン系・フッ素系滑剤、安定剤、可塑剤、もしくは難燃剤等を５０重量％〜５重量％とし、
上記磁性粉と樹脂分等を混合分散し、溶融混練し、ペレット状に成形した後、図１のような装置を用いて、注入口から溶融樹脂磁石を、電磁石あるいは永久磁石で、金型に配置した配向着磁用ヨークにより２４０Ｋ・Ａ／ｍの磁場を印加しながら射出成形し、磁性粒子を所望の方向に配向着磁し、硬化させ、図３のような４極構成のマグネットローラを得る。
【００２６】
成形時に印加する配向着磁磁場は、各磁極に要求される磁束密度仕様により適宜選択すればよい。
【００２７】
また、本発明の第３は、
前記密閉型ボックスに設けられた削り屑吸引口から前記バリ部削り屑を吸引除去する際に、
前記隙間Ａ部分に該当する壁穴のボックス内側の壁穴断面積を擂鉢状に増大する構造とすることを特徴とする密閉型ボックスを使用することを特徴とする、本発明の第１〜第２のいずれかに記載の樹脂磁石成型品加工方法、
である。
【００２８】
また、本発明の第４は、
前記隙間Ａと隙間Ｂを通じて密閉型ボックス内に流入してくる空気を高速気流とし、流入してきた空気が拡散かつ乱気流とされることを特徴とする、本発明の第１〜第３のいずれかに記載の樹脂磁石成型品加工方法、
である。
【００２９】
隙間Ａを０．５ｍｍ〜２．５ｍｍ、隙間Ｂを０．５ｍｍ〜２．５ｍｍとし、前記隙間を通過する空気を高速気流とし、かつ、マグネットローラを挿入したボックス壁の内側を擂鉢状とすることにより、隙間Ａから高速で流入した空気が擂鉢（擂り鉢）構造によりボックス内で拡散し、該空気を刃物の回転により乱気流とすることにより、バリを処理（削り）した後の屑が、磁気吸引力等の力でマグネットローラにたとえ一旦付着したとしても、該乱気流により剥ぎ取ることが可能となり、バリ取り時に発生した削り屑を吸引し、該密閉型ボックス外へ排出することができる。
【００３０】
ここで、擂鉢構造体は、壁面からの角度θ１を３０度〜６０度とすることが好ましい。３０度未満であると擂り鉢状にした効果が現れず、所望の空気の拡散が得られず、また、６０度を超えると空気がほとんど拡散せず、高速気流のままとなってしまう。
【００３１】
また、本発明の第５は、
切削刃物の回転数をＣ（ｒｐｍ）、前記隙間ＡをＤ（ｍｍ）、前記隙間ＢをＥ（ｍｍ）、隙間Ａを通る空気の流速をＶａ（ｍ／ｓｅｃ）、隙間Ｂを通る空気の流速をＶｂ（ｍ／ｓｅｃ）、密閉型ボックス内の真空度をＦ（ｍｍＡｑ（ｍｍ水柱））、風量をＧ（ｍ3／ｍｉｎ）とした場合、
Ｃ（ｒｐｍ）＝１００ｒｐｍ〜５００ｒｐｍ、
Ｄ（ｍｍ）＝０．５ｍｍ〜２．５ｍｍ、
Ｅ（ｍｍ）＝０．５ｍｍ〜２．５ｍｍ、
Ｖａ（ｍ／ｓｅｃ）＝２００ｍ／ｓｅｃ〜５００ｍ／ｓｅｃ、
Ｖｂ（ｍ／ｓｅｃ）＝２００ｍ／ｓｅｃ〜５００ｍ／ｓｅｃ、
Ｆ（ｍｍＡｑ）＝６００ｍｍＡｑ〜１５００ｍｍＡｑ、
Ｇ（ｍ3／ｍｉｎ）＝１．０ｍ3／ｍｉｎ〜２．５ｍ3／ｍｉｎ、
とすることを特徴とする、本発明の第２〜第４のいずれかに記載の樹脂磁石成形品加工方法、
である。
【００３２】
上記パラメーターを満足させることにより、隙間Ａと隙間Ｂを通過する空気を高速気流とし、かつ、マグネットローラを挿入したボックス壁の内側を擂鉢状とすることにより、隙間Ａから高速で流入した空気が擂り鉢構造によりボックス内で拡散し、該空気を刃物の回転により乱気流とすることにより、バリ取り（削り）した後の屑が、磁気吸引力等の力でマグネットローラにたとえ一旦付着したとしても、該乱気流により剥ぎ取ることが可能となり、バリ取り時に発生した削り屑を確実に吸引し、該密閉型ボックス外へ排出することができる。
【００３３】
Ｃ（ｒｐｍ）が１００ｒｐｍ未満の場合は、ボックス内での乱気流が発生しづらくなり、また、９００ｒｐｍを超えると刃物の磨耗が早くなる。
【００３４】
Ｖａ（ｍ／ｓｅｃ）及びＶｂ（ｍ／ｓｅｃ）が、２００ｍ／ｓｅｃ未満の場合は、ボックス内への空気の流入量が不足し、ボックス内での乱気流が発生しづらくなり、また、５００ｍ／ｓｅｃを超えるとボックス内への空気の流入量が増えすぎ、乱気流が発生しづらくなる。
【００３５】
Ｆ（ｍｍＡｑ）が６００ｍｍＡｑ未満の場合は、ボックス内での乱気流が発生しづらくなり、また、１５００ｍｍＡｑを超える場合も、ボックス内での乱気流が発生しづらくなる。
【００３６】
Ｇ（ｍ3／ｍｉｎ）が１．０ｍ3／ｍｉｎ未満の場合は、吸引力が小さすぎ、乱気流が発生しづらくなり、また、２．５ｍ3／ｍｉｎを超えると、吸引力が大きすぎ、乱気流が発生しづらくなる。
【００３７】
いずれも乱気流がうまく発生させられない場合は、バリ削り屑がボックス内へ残ったり、あるいはマグネットローラに付着したままとなり、バリ削り屑をうまくボックス外へ排出できなくなる。
【００３８】
ここで、磁性粉としては、ＭＯ・ｎＦｅ2Ｏ3（ｎは自然数）で代表される化学式を持つ異方性フェライト磁性粉などがあげられる。式中のＭとして、Ｓｒ、Ｂａまたは鉛などの１種または２種以上が適宜選択して用いられる。
【００３９】
樹脂としては、ポリアミド樹脂、エチレン−エチルアクリレート樹脂、ポリスチレン樹脂、ＰＥＴ、ＰＢＴ、ＰＰＳ、ＥＶＡ、ＥＶＯＨ、ＰＶＣ等の１種類あるいは２種類以上をもしくは、エポキシ樹脂、フェノール樹脂、尿素樹脂、メラミン樹脂、フラン樹脂、不飽和ポリエステル樹脂、ポリイミド樹脂等の熱硬化性樹脂を１種類あるいは２種類以上を混合して用いることができる。
【００４０】
また、要求される磁束密度により、強磁性体粉末が等方性希土類磁性粉と異方性フェライト磁性粉との混合磁性粉を使用する。等方性希土類磁性粉と異方性フェライト磁性粉との混合割合は要求される磁束密度により適宜決めればよいが、等方性希土類磁性粉と異方性フェライト磁性粉との割合は、２：８〜８：２が適切である。等方性希土類磁性粉の割合が２０％未満の場合は、等方性希土類磁性粉を混合した効果が発現せず、また、８０％を超える場合は、高磁気特性を得ることができるが、樹脂磁石材料が高価となってしまう。
【００４１】
更に、磁性粉として、異方性フェライト磁性粉、等方性フェライト磁性粉、異方性希土類磁性粉（例えばＳｍＦｅＮ系）、等方性希土類磁性粉（例えばＮｅＦｅＢ系）を単独または２種類以上を混合して使用しても良い。
【００４２】
上記に示した単独磁性粉あるいは混合磁性粉の含有率が５０重量％未満では、磁性粉不足により、マグネットピースの磁気特性が低下して所望の磁力が得られにくくなり、またそれらの含有率が９５重量％を超えると、バインダー不足となり成形性が損なわれるおそれがある。
【００４３】
また、本明細書においては、４つ磁極で構成されたマグネットロールを主に説明しているが、本発明は４極マグネットロールのみに限定されない。すなわち、所望の磁束密度と磁界分布により、マグネットピースの数量を選択し、磁極数や磁極位置も適宜設定すればよい。
【実施例】
【００４４】
以下に、本発明を実施例および比較例に基づきより具体的に説明するが、本発明はこれらに限定されるものではない。
【００４５】
（実施例１）
磁性粉として、異方性ストロンチウム（ＳｒＯ・６Ｆｅ2Ｏ3）を９０重量％とし、樹脂分としてナイロン６（宇部興産１０１３Ｂ）を１０重量％（可塑剤、安定剤、滑剤等含む）とし、これらを混合分散し、溶融混練し、ペレット状に成形し、このペレットを溶融状態にし、図１のような射出成形装置により、注入口から溶融樹脂磁石組成物を射出注入し、５００Ｋ・Ａ／ｍ〜１５００Ｋ・Ａ／ｍの磁場を印加しながら、樹脂磁石組成物の磁性粒子を配向着磁し、軸部と本体部も同一材料（上記樹脂磁石組成物）にて一体成形して、図３のようなマグネットローラを得る。図２の装置のように密閉型ボックスの壁にマグネットローラを挿入するための穴、一方前記穴の反対側の壁にはバリ切削用刃物（切削チップ）取り付けジグを挿入するための穴を設け、該マグネットローラおよび該切削刃物を所望の位置に固定し、該マグネットローラを切削刃物（切削チップ）と水平方向にクランプ保持する。前記マグネットローラと穴との隙間Ａを１．５ｍｍ、前記切削用刃物（切削チップ）と穴との隙間Ｂを１．５ｍｍとした。更に、密閉型ボックスの該マグネットローラに対する側面の壁には吸引用穴を設ける。上記刃物には切削刃物回転装置を接続し、上記吸引用穴（図２の削り屑吸引口（８））にはバキュームクリーナーの吸引ホースを接続し、切削刃物の先端部分が入った密閉型ボックスを、一体型で移動出来るベース板に取付したものをシリンダーで前進させて、マグネットローラのゲート部を密閉型ボックスの中に所望の位置まで挿入し、切削刃物を回転させバリを切削し、削り屑の吸引を行った。このとき、ボックス内に取り付けられた切削刃物（切削チップ）を所定の位置まで前進させたのち、ベース移動シリンダーを後退させ、切削刃物の回転を止め、バキュームクリーナーによる吸引を停止させた。切削刃物（切削チップ）の回転数は３００ｒｐｍとした。
【００４６】
評価としては、密閉型ボックス内に残存したバリ（マグネット）の削り屑の量とマグネットローラに付着したバリ（マグネット）の削り屑の量を精密天秤にて秤量し、良否を判定した。
【００４７】
評価結果（秤量結果）は表１に示す。なお、上記吸引用の穴（図２の削り屑吸引口（８））の取り付け位置は、密閉型ボックスの該マグネットローラに対する側面ではなくて、下面であっても、同様の結果を得た。
【００４８】
【表１】
2006297850.tif 000003
（実施例２）
前記マグネットローラと穴との隙間Ａを０．５ｍｍ、前記切削用刃物（切削チップ）取り付けジグと穴との隙間Ｂを０．５ｍｍとする以外はすべて実施例１と同様に行った。
【００４９】
（実施例３）
前記マグネットローラと穴との隙間Ａを２．５ｍｍ、前記切削用刃物（切削チップ）と穴との隙間Ｂを２．５ｍｍとする以外はすべて実施例１と同様に行った。
【００５０】
（実施例４）
切削刃物（切削チップ）の回転数を５０ｒｐｍとする以外はすべて実施例１と同様に行った。
【００５１】
（実施例５）
切削刃物（切削チップ）の回転数を１００ｒｐｍとする以外はすべて実施例１と同様に行った。
【００５２】
（実施例６）
切削刃物（切削チップ）の回転数を５００ｒｐｍとする以外はすべて実施例１と同様に行った。
【００５３】
（実施例７）
切削刃物（切削チップ）の回転数を８００ｒｐｍとする以外はすべて実施例１と同様に行った。
【００５４】
（実施例８）
切削刃物（切削チップ）の回転数を９００ｒｐｍとする以外はすべて実施例１と同様に行った。
【００５５】
（実施例９）
密閉型ボックス壁に開けた穴とマグネットローラとの隙間（隙間Ａ）部分のボックス内側を擂鉢形状にし、擂り鉢構造体の壁面からの角度θ１を３０度とする以外はすべて実施例１と同様に行った。
【００５６】
（実施例１０）
密閉型ボックス壁に開けた穴とマグネットローラとの隙間（隙間Ａ）部分のボックス内側を擂鉢形状にし、擂り鉢構造体の壁面からの角度θ１を４５度とする以外はすべて実施例１と同様に行った。
【００５７】
（実施例１１）
密閉型ボックス壁に開けた穴とマグネットローラとの隙間（隙間Ａ）部分のボックス内側を擂鉢形状にし、擂り鉢構造体の壁面からの角度θ１を６０度とする以外はすべて実施例１と同様に行った。
【００５８】
（実施例１２）
密閉型ボックス壁に開けた穴とマグネットローラとの隙間（隙間Ａ）部分のボックス内側を擂鉢形状にし、擂り鉢構造体の壁面からの角度θ１を２０度とする以外はすべて実施例１と同様に行った。
【００５９】
（実施例１３）
密閉型ボックス壁に開けた穴とマグネットローラとの隙間（隙間Ａ）部分のボックス内側を擂鉢形状にし、擂り鉢構造体の壁面からの角度θ１を７０度とする以外はすべて実施例１と同様に行った。
【００６０】
（実施例１４）
刃物の回転数Ｃ＝３００ｒｐｍ、隙間Ａの空気の流速Ｖａ＝２００ｍ／ｓｅｃ、隙間Ｂの空気の流速をＶｂ＝２００ｍ／ｓｅｃ、密閉型ボックス内の真空度をＦ＝６００ｍｍＡｑ、バキュウムクリーナーの風量をＧ＝１．０ｍ3／ｍｉｎとする以外は実施例１０（θ１を４５度）と同様に行った。（この時の隙間ＡはＤ＝１．５ｍｍ、隙間ＢはＥ＝１．５ｍｍ）。
【００６１】
（実施例１５）
刃物の回転数Ｃ＝５００ｒｐｍ、隙間Ａの空気の流速Ｖａ＝４００ｍ／ｓｅｃ、隙間Ｂの空気の流速をＶｂ＝３００ｍ／ｓｅｃ、密閉型ボックス内の真空度をＦ＝７５０ｍｍＡｑ、バキュウムクリーナーの風量をＧ＝１．８ｍ3／ｍｉｎとする以外は実施例１０と同様に行った。
【００６２】
（実施例１６）
刃物の回転数Ｃ＝８００ｒｐｍ、隙間Ａの空気の流速Ｖａ＝４５０ｍ／ｓｅｃ、隙間Ｂの空気の流速をＶｂ＝４００ｍ／ｓｅｃ、密閉型ボックス内の真空度をＦ＝９００ｍｍＡｑ、バキュウムクリーナーの風量をＧ＝１．９ｍ3／ｍｉｎとする以外は実施例１０（θ１を４５度）と同様に行った。
【００６３】
（実施例１７）
刃物の回転数Ｃ＝９００ｒｐｍ、隙間Ａの空気の流速Ｖａ＝５００ｍ／ｓｅｃ、隙間Ｂの空気の流速をＶｂ＝５００ｍ／ｓｅｃ、密閉型ボックス内の真空度をＦ＝２５０ｍｍＡｑ、バキュウムクリーナーの風量をＧ＝２．５ｍ3／ｍｉｎとする以外は実施例１０（θ１を４５度）と同様に行った。
【００６４】
（実施例１８）
図２の装置（バリ取り装置）において、隙間Ａを０．１ｍｍ、隙間Ｂを０．１ｍｍとする以外はすべて実施例１と同様に行った。
【００６５】
（実施例１９）
図２の装置（バリ取り装置）において、隙間Ａを３．０ｍｍ、隙間Ｂを３．０ｍｍとする以外はすべて実施例１と同様に行った。
【００６６】
（比較例１）
図２の装置（バリ取り装置）において、密閉型ボックスを用いずに、従来通りオープンエアーの状態でバリ取りする以外はすべて実施例１と同様に行った。
【図面の簡単な説明】
【００６７】
【図１】射出成形装置
【図２】本発明のバリ取り装置
【図３】マグネットローラ
【符号の説明】
【００６８】
１．成形空間
２．永久磁石
３．バックヨーク
４．ゲート
５．非磁性体
６．隙間Ａ
７．隙間Ｂ
８．削り屑吸引口
９．密閉型ボックス
１０．擂鉢状構造体
１１．切削刃物
１１Ａ．刃物取り付けジグ
１２．ストッパー
１３．ハイドロチェッカー
１４．ベース移動シリンダー
１５．切削刃物回転用モーター
１６．マグネットローラ本体部
１７．マグネットローラ軸部
【図１】
2006297850.tif 000004
【図２】
2006297850.tif 000005
【図３】
2006297850.tif 000006